(57)【要約】【課題】地盤強化等に用いられるセメントから六価クロムが溶出するのを、これまで以上により確実に抑制出来るようにすること。【解決手段】亜硫酸ソーダ、重亜硫酸ソーダ又は亜硫酸カルシウムの粉末或いは水溶液と人工ゼオライトとを用い、これらをセメントに添加してセメントから六価クロ厶成分が溶出するのを抑制するようにした。【特許請求の範囲】
【請求項１】
セメントに添加してセメントから六価クロム成分が溶出するのを抑制するための溶出抑制材であって、
亜硫酸ソーダ水溶液、重亜硫酸ソーダ水溶液又は亜硫酸カルシウム水溶液の何れか一つを含浸させた人工ゼオライトからなる六価クロム成分の溶出抑制材。
【請求項２】
前記亜硫酸ソーダ水溶液、重亜硫酸ソーダ水溶液又は亜硫酸カルシウム水溶液の濃度が、１０％〜３０％である、請求項１の六価クロム成分の溶出抑制材。
【請求項３】
セメントに添加してセメントから六価クロム成分が溶出するのを抑制するための溶出抑制材であって、
亜硫酸ソーダ粉末、重亜硫酸ソーダ粉末又は亜硫酸カルシウム粉末の何れか一つと人工ゼオライト粉末とを混合させてなる、六価クロム成分の溶出抑制材。
【請求項４】
前記人工ゼオライト粉末に対して前記亜硫酸ソーダ粉末、重亜硫酸ソーダ粉末又は亜硫酸カルシウ厶粉末が、重量比で５％〜１５％混合されている、請求項３の六価クロム成分の溶出抑制材。
【請求項５】
請求項１乃至請求項４の溶出抑制材を、セメントに対して重量比で１〜１０％添加し、軟弱地盤のヘドロと混合して地盤強化を図り、強化地盤のセメントから六価クロム成分が溶出するのを抑制する、六価クロム成分の溶出抑制方法。
【発明の詳細な説明】
【技術分野】
【０００１】  本発明は、軟弱地盤強化等に用いるセメントに添加して、セメントから六価クロムが溶出するのを抑制する溶出抑制材と該抑制材を用いた六価クロム成分の溶出抑制方法に関する。
【技術背景】
【０００２】  軟弱地盤の強化を図るのに一般にセメントが用いられるが、このセメントには六価クロム成分を直接含有する場合がある。これが溶出することで公害発生を招く原因となっており、更に、セメントには、数百ｐｐｍ以上の六価クロム成分の予備軍である三価クロム成分が含有されており、これが酸化されて六価クロム成分に変化し、溶出するという危険性もある。
【０００３】  これまで、セメントから六価クロム成分の溶出を防止できないとされてきたが、こうした六価クロム成分の溶出防止の問題意識は高く、種々の対策案が提案されている。
【特許文献１】特開平１−９２１９３（六価クロム溶出抑制セメント）には、塩化バリウムをセメントに添加し、セメントに含有された六価クロムを溶出を抑制しようとする考えが提案されている。
【特許文献２】特開平１０−２３５３１６（六価クロム溶出防止方法）には、上記の塩化バリウムをカプセルに入れてセメントと共に六価クロム含有物に加える方法が提案されている。  尚、このような塩化バリウムの他に、塩化第一鉄のような還元材を添加、使用する方法も提案されている。しかし、これはセメントの硬化を抑制するという欠点がある。
【発明の開示】
【発明が解決しようとする課題】
【０００４】  しかし、何れの場合も、セメントから直接溶出した六価クロム成分を還元させるか、或いは溶出した三価クロム成分が酸化して六価クロム成分となるのを還元させるという考えはあるものの、還元された三価クロム成分或いはセメントから直接溶出した三価クロム成分が再度六価クロム成分に酸化されるのを防止しようという考え方は採られてきておらず、この対策が求められていた。【０００５】  本発明は、地盤強化等に用いられるセメントから六価クロムが溶出するのを、これまで以上により確実に抑制することの出来る六価クロム成分の溶出抑制材と該溶出抑制材を用いた六価クロム成分の溶出抑制方法を提供することを目的とする。
【課題を解決するための手段】
【０００６】  本発明にかかる六価クロム成分の溶出抑制材は、上記目的を達成するために、セメントに添加してセメントから六価クロム成分が溶出するのを抑制するための溶出抑制材であって、
亜硫酸ソーダ水溶液、重亜硫酸ソーダ水溶液又は亜硫酸カルシウム水溶液の何れか一つを含浸させた人工ゼオライトからなる、ことを特徴とする。【０００７】  また、本発明にかかる六価クロム成分の溶出抑制材は、上記目的を達成するために、セメントに添加してセメントから六価クロム成分が溶出するのを抑制するための溶出抑制材であって、
亜硫酸ソーダ粉末、重亜硫酸ソーダ粉末又は亜硫酸カルシウム粉末の何れか一つと人工ゼオライト粉末とを混合させてなる、ことを特徴とする。【０００８】  また、本発明にかかる六価クロム成分の溶出抑制方法は、上記目的を達成するために、
上記の溶出抑制材を、セメントに対して重量比で１〜１０％添加し、軟弱地盤のヘドロと混合して地盤強化を図り、強化地盤のセメントから六価クロム成分が溶出するのを抑制する、ことを特徴とする。
【発明の効果】
【０００９】  本発明の効果は、セメントから溶出した六価クロ厶成分の３価クロム成分への還元作用（２Ｃｒ６＋＋３ＳＯ３３−→２Ｃｒ３＋＋３ＳＯ４２−）のみならず、ゼオライトによる吸着機能によって３価クロム成分及び還元された３価クロム成分を留め置き（Ｃｒ３＋＋Ｚｅ−Ｎａ→Ｎａ＋＋（Ｚｅ）ａＣｒ）、以って、三価クロム成分が再度六価クロム成分に酸化されるのを防止することが出来るに至ったものであり、これにより、セメントの強度発現を劣化させずに、即ち、系をアルカリ状態に保ちつつ、結果としてセメント（強化地盤等）から有害な六価クロムが溶出するのを大幅に抑制することが出来る点にある。
本発明にかかるその他の具体的な効果は、本発明の
【発明を実施するための最良の形態】及び
【実施例】に記載されている通りである。
【発明を実施するための最良の形態】
【００１０】  上記の亜硫酸ソーダ水溶液、重亜硫酸ソーダ水溶液又は亜硫酸カルシウム水溶液の何れか一つを含浸させた人工ゼオライトからなる本発明においては、前記亜硫酸ソーダ水溶液、重亜硫酸ソーダ水溶液又は亜硫酸カルシウム水溶液の濃度が、１０％〜３０％であるのが好ましい。
このような濃度であれば、人工ゼオライトの微細孔へのより確実な浸透と、微細孔での効率の良い付着が期待出来て、その後のセメントから溶出した三価クロム乃至六価クロムに対する効率のよい還元作用が期待出来る。【００１１】  また、上記亜硫酸ソーダ粉末、重亜硫酸ソーダ粉末又は亜硫酸カルシウム粉末の何れか一つと人工ゼオライト粉末とを混合させてなる本発明においては、前記人工ゼオライト粉末に対して前記亜硫酸ソーダ粉末、重亜硫酸ソーダ粉末又は亜硫酸カルシウム粉末が、重量比で５％〜１５％混合されているのが好ましい。
このような重量比の混合状態を採ることで、コストを最小限に抑えながら、セメントから溶出した三価クロ厶乃至六価クロ厶に対する効率のよい還元作用を行ない得る。【００１２】  また、本発明において用いる人工ゼオライトは、Ｃａ−Ｔｙｐｅのゼオライト、Ｎａ−Ｔｙｐｅのゼオライトが用いられるが、人工ゼオライト自体については、既に公知の種々の原料及び方法で製造されたものであればよく、従って、この人工ゼオライト自体のタイプ乃至原料、製造方法についての詳細説明を省くが、低コストで製造できるものであれば、本発明に適用するに際して依り一層コストダウンを図ることができるものである。
【実施例１】
【００１３】  ここでは、溶出抑制材−Ｂとして、Ｎａ−Ｔｙｐｅの人工ゼオライト粉末と重亜硫酸ソーダ粉末とを、重量比で９対１の割合で混合したものを準備した。この溶出抑制材−Ｂをセメントに対して、重量比で１％、５％、１０％の割合で添加し、これを軟弱地盤に対して撒布してヘドロと混合し、その地盤強化を図ることとした。【００１４】  その後、対象軟弱地盤について、セメント１００％のみによる対象軟弱地盤と比較するべく、六価クロム成分の溶出濃度及び全クロム成分の溶出濃度を測定した結果は次ぎの通りであった。
2005112706.tif 000002
【実施例２】
【００１５】  ここでは、溶出抑制材−Ｃとして、Ｎａ−Ｔｙｐｅの人工ゼオライト粉末と亜硫酸カルシウム粉末とを、重量比で９対１の割合で混合したものを準備した。この溶出抑制材−Ｃをセメントに対して、重量比で１％、５％、１０％の割合で添加し、これを軟弱地盤に対して撒布してヘドロと混合し、その地盤強化を図ることとした。【００１６】  その後、対象軟弱地盤について、セメント１００％のみによる対象軟弱地盤と比較するべく、六価クロム成分の溶出濃度及び全クロ厶成分の溶出濃度を測定した結果は次ぎの通りであった。
2005112706.tif 000003
【００１７】  上記の各実施例から、使用する人工ゼオライトとしては、Ｎａ−Ｔｙｐｅのものが良好な溶出抑制効果をもたらすことが分かった。
そして、溶出抑制材がセメントに対して１０％使用されれば、１００％セメントのみの場合と比べて、六価クロム溶出が約１／５０、全クロムの溶出が１／４程度に抑制出来ることが分かった。
【産業上の利用可能性】
【００１８】  本発明の活用例として、軟弱地盤の強化に用いるセメントの他、一般家屋、建物、その他、水はけが求められるコンクリート打ちのフロア−、床、その他、常時水に晒されるタイル張の場所が予定されるコンクリート構築物に利用し、六価クロムの地下への溶出を極力抑制することが求められるところに応用できる。